(57)【要約】【課題】  ブルーレイディスク構成の光ディスクで、視認性の良好な可視画像を簡便に形成することができる光ディスクおよび光記録方法を提供する。【解決手段】  第１の基板上に、画像記録層と第２の基板と情報記録層とカバー層とがこの順に形成され、前記第１の基板の厚みが０．５〜０．７ｍｍであり、前記第２の基板の厚みが０．４〜０．７ｍｍであり、前記第２の基板の前記情報記録層が形成される面にグルーブまたはピットが形成されていることを特徴とする光ディスクである。また、本発明は、少なくとも、画像記録層および情報記録層を有する光ディスクへの光記録方法であって、前記光ディスクの一方の面側から情報記録用のレーザー光を照射して情報を記録し、前記光ディスクの他方の面側から画像記録用のレーザー光を照射して画像を記録し、前記情報記録用のレーザー光の波長を前記画像記録用のレーザー光の波長よりも小さくすることを特徴とする光記録方法である。【選択図】  図１
2006260730.tif 000002
【特許請求の範囲】
【請求項１】
第１の基板上に、画像記録層と第２の基板と情報記録層とカバー層とがこの順に形成され、
前記第１の基板の厚みが０．５〜０．７ｍｍであり、前記第２の基板の厚みが０．４〜０．７ｍｍであり、前記第２の基板の前記情報記録層が形成される面にグルーブまたはピットが形成されていることを特徴とする光ディスク。
【請求項２】
少なくとも、画像記録層および情報記録層を有する光ディスクへの光記録方法であって、
前記光ディスクの一方の面側から情報記録用のレーザー光を照射して情報を記録し、前記光ディスクの他方の面側から画像記録用のレーザー光を照射して画像を記録し、前記情報記録用のレーザー光の波長を前記画像記録用のレーザー光の波長よりも短くすることを特徴とする光記録方法。
【請求項３】
前記情報記録用のレーザー光の波長を４００〜４３０ｎｍとすることを特徴とする請求項２に記載の光記録方法。
【発明の詳細な説明】
【技術分野】
【０００１】
本発明は、レーベル面に可視画像を記録することができる光ディスクおよび光記録方法に関する。
【背景技術】
【０００２】
インターネット等のネットワークやハイビジョンＴＶの急速な普及、また、ＨＤＴＶ（Ｈｉｇｈ  Ｄｅｆｉｎｉｔｉｏｎ  Ｔｅｌｅｖｉｓｉｏｎ）の放映開始といった状況の下で、画像情報を安価簡便に記録することができる大容量の光ディスクが必要とされている。ＤＶＤ−Ｒ（デジタル・ヴァーサタイル・ディスク）は現状では大容量の光ディスクとしての役割を十分に果たしているが、大容量化、高密度化の要求は高まる一方であり、これらの要求に対応できる光記録媒体の開発も必要である。このため、ＤＶＤ−Ｒよりも更に短波長の光で高密度の記録を行うことが可能で、より大容量の光ディスクの開発が進められている。
【０００３】
これまでの光ディスクは、基板側からレーザ光を入射するのが一般的であった。しかし、より高密度化を図るため、短波長レーザと高い開口数（ＮＡ）の対物レンズとを用いたピックアップが使用されるようになってきている。例えば、４０５ｎｍ付近の青紫色レーザとＮＡ０．８５の対物レンズとを組み合わせたブルーレイディスクがその例である。このような短波長、高ＮＡ光学系を用いた光ディスク（光記録媒体）では、ディスクの反りによるコマ収差の影響が無視できないほど大きくなる。
【０００４】
そこで、コマ収差の影響を排除するため、従来の基板（例えばＣＤで１．２ｍｍ厚、ＤＶＤで０．６ｍｍ厚）より遥かに薄い０．１ｍｍ厚程度のカバー層を通して記録再生用のレーザ光を入射して、コマ収差による記録再生不良の改善が図られている。
【０００５】
前記光ディスクの構成は、例えば、書換型の相変化系光記録媒体で、レーザ光入射面側から順番に、カバー層／透明接着層／誘電体層／記録層／誘電体層／反射層／基板という媒体構造が採られている。ここで、ブルーレイディスクの場合、カバー層の厚みと透明接着層の厚みとの合計が０．１ｍｍ程度であり、基板の厚みが１．１ｍｍ程度である。そして、カバー層としては、プラスチック製のフィルムが用いられる。
【０００６】
一方で、既述のようなブルーレイディスクは記録容量が大きいため、種々の情報を記録できるものである。従って、記録した情報の内容をディスクに表示できれば便宜である。レーベル面にレーザーマーカを使用して表面と背景のコントラストを変化させて表示させることができる光記録媒体が提案されているが、これは、ＤＶＤといった光ディスクを対象としている（例えば、特許文献１参照）。
【特許文献１】特開平１１−６６６１７号公報
【発明の開示】
【発明が解決しようとする課題】
【０００７】
本発明は、以上の従来の問題点に鑑みなされたものであり、以下の目的を達成することを課題とする。即ち、本発明の目的は、ブルーレイディスク構成の光ディスクで、視認性の良好な可視画像を簡便に形成することができる光ディスクおよび光記録方法を提供することを目的とする。
【課題を解決するための手段】
【０００８】
上記課題を解決すべく鋭意検討した結果、本発明者は下記本発明に想到した。すなわち、本発明は、第１の基板上に、画像記録層と第２の基板と情報記録層とカバー層とがこの順に形成され、前記第１の基板の厚みが０．５〜０．７ｍｍであり、前記第２の基板の厚みが０．４〜０．７ｍｍであり、前記第２の基板の前記情報記録層が形成される面にグルーブまたはピットが形成されていることを特徴とする光ディスクである。
【０００９】
また、本発明は、少なくとも、画像記録層および情報記録層を有する光ディスクへの光記録方法であって、前記光ディスクの一方の面側から情報記録用のレーザー光を照射して情報を記録し、前記光ディスクの他方の面側から画像記録用のレーザー光を照射して画像を記録し、前記情報記録用のレーザー光の波長を前記画像記録用のレーザー光の波長よりも短くすることを特徴とする光記録方法である。前記情報記録用のレーザー光の波長は、４００〜４３０ｎｍとすることが好ましい。
【発明の効果】
【００１０】
本発明によれば、ブルーレイディスク構成の光ディスクで、視認性の良好な可視画像を簡便に形成することができる光ディスクおよび光記録方法を提供することができる。
【発明を実施するための最良の形態】
【００１１】
（光ディスク）
以下、本発明の光ディスクについて説明する。本発明の光ディスクは、第１の基板上に、画像記録層と第２の基板と情報記録層とカバー層とがこの順に形成されている。そして、第１の基板の厚みが０．５〜０．７ｍｍとなっており、第２の基板の厚みが０．４〜０．７ｍｍとなっている。また、第２の基板の情報記録層が形成される面にはグルーブ又はピットが形成されている。
【００１２】
本発明の光ディスクは、画像記録層が第１の基板側にあるため、可視画像を記録する場合は、第１の基板側からレーザー光を照射する。既述のように、第１の基板は、その厚みが０．５〜０．７ｍｍとなっているため、ＤＶＤ−Ｒ用のピックアップを使用することができる。その結果、特別なピックアップを使用しないで、簡便に可視画像を形成することができる。第１の基板の厚みは、０．５５〜０．６５ｍｍであることが好ましく、０．５７〜０．６３ｍｍであることがより好ましい。
【００１３】
第２の基板は、光ディスクの剛性を保ち、ブルーレイディスクの規格通りの厚みに調整するために設けられる。かかる観点から、第２の基板の厚みは、０．４〜０．７ｍｍとし、０．４５〜０．６ｍｍとすることが好ましく、０．４７〜０．５５ｍｍとすることがより好ましい。
【００１４】
また、第２の基板の情報記録層が形成される面にはグルーブまたはピットが形成されている。当該グルーブまたはピットは、トラッキング用の案内溝や回転同期信号、アドレス信号、データ情報等の情報を表すために必要となる。なお、第１の基板の画像記録層が形成される面にもグルーブまたはピットを設けてもよい。
【００１５】
当該光ディスクは、いわゆるブルーレイディスクの構成となっており、カバー層側から情報記録層へレーザー光を照射することで、光情報を記録することができる。また、第１の基板側から画像記録層へレーザー光を照射することで、可視画像を形成（記録）することができる。本発明の光ディスクには、その他に、反射層、バリア層、および保護層が、必要に応じて適宜形成されていることが好ましい。
【００１６】
本発明の光ディスクは、レーザ光により情報の記録及び再生が可能な情報記録層を有する追記型、書換え可能型等のいずれでもよいが、追記型であることが好ましい。また、情報の記録形式としては、相変化型、色素型等、特に制限されないが、色素型であることが好ましい。
【００１７】
第１の基板側から照射されるレーザー光の波長は、６００〜７００ｎｍであることが好ましく、６５０〜６７０ｎｍであることが好ましい。カバー層側から照射されるレーザー光の波長は、４００〜４３０ｎｍであることが好ましく、４０２〜４１０ｎｍであることが好ましい。第１の基板側から照射される上記レーザー光の波長範囲は、ＤＶＤ−Ｒ用に使用されるレーザー波長の範囲である。そのため、画像形成をする際に特別な装置を必要とせず簡便に画像を形成することができる。
【００１８】
以下、本発明の光ディスクの構成例について、図１を参照して説明する。ここで、図１は、本発明の光ディスクの構成例を示す模式図である。
【００１９】
図１に示す本発明の第１の光ディスク１００は、第１の基板１０上に、画像記録層２０、反射層３０Ａ、接着層４０Ａ、第２の基板５０、反射層３０Ｂ、情報記録層６０、接着層４０Ｂ、カバー層としてのシート７０、ハードコート層８０が形成されている。なお、シート７０はレーザー光に対して高い透過率を示すものであれば、色がついていても使用可能である。かかる光ディスクは、例えば、以下のようにして作製することができる。
【００２０】
すなわち、第１の基板１０上に情報記録層２０および反射層３０Ａを形成した第１の積層体を作製し、また、第２の基板５０上に反射層３０Ｂおよび情報記録層６０を形成した第２の積層体を作製しておく。そして、公知の手段により、第１の積層体の反射層３０Ａと第２の積層体の第２の基板５０とを接着層４０Ａを介して貼り合わせ、さらに、第２の積層体の情報記録層６０と、（透明）シート７０とを接着層４０Ｂを介して貼り合わせればよい。ハードコート層８０は、これらをすべて貼りあわせた後、または、予め透明シート上に形成しておけばよい。なお、上記層構成は単なる例示であるため、その他に種々の公知の層（例えば、情報記録層と接着層との間に形成されるバリア層）を適宜設けることが好ましい。また、ハードコート層も媒体の構成によっては不要な場合がある。
【００２１】
本発明の光ディスクの各層の詳細な形成方法としては、公知の手法を適用することができる。また、形成順序も特に限定されるものではない。以下、本発明の光ディスクを構成する各要素（基板や層等）について説明する。なお、本発明の光ディスクを構成する各層は、１層で構成されても複数層で構成されてもよい。
【００２２】
［基板］
基板（第１の基板および第２の基板）は、従来の光ディスクの基板として用いられている各種の材料から任意に選択することができる。基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステルなどを挙げることができ、所望によりそれらを併用してもよい。上記材料の中では、耐湿性、寸法安定性及び価格などの点からポリカーボネートが好ましい。
【００２３】
また、少なくとも、第２の基板の一方の面側（情報記録層が形成される面側）には、トラッキング用の案内溝又はアドレス信号等の情報を表わす凹凸（グルーブまたはピット）が形成される。高い記録密度を達成するために、ＣＤ−ＲやＤＶＤ−Ｒに比べて、より狭いトラックピッチのグルーブが形成された基板を用いることが好ましい。グルーブまたはピットのトラックピッチは、２５０〜３７０ｎｍの範囲とすることが好ましく、３００〜３４０ｎｍの範囲とすることがより好ましい。また、グルーブの深さ（溝深さ）は、２０〜１５０ｎｍの範囲とすることが好ましく、２５〜８０ｎｍの範囲とすることがより好ましい。また、グルーブの溝幅は、５０〜２５０ｎｍの範囲とすることが好ましく、１００〜２００ｎｍの範囲とすることがより好ましい。なお、第１の基板の画像記録層が形成される面にも上記のようなグルーブを設けてもよい。
【００２４】
また、第２の基板の一方の面側には、平面性の改善、接着力の向上、及び情報記録層の変質防止の目的で、下塗層が設けられてもよい。下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤などの表面改質剤などを挙げることができる。下塗層は、上記物質を適当な溶剤に溶解又は分散して塗布液を調製した後、この塗布液をスピンコート、ディップコート、エクストルージョンコートなどの塗布法により基板表面に塗布することにより形成することができる。下塗層の層厚は一般に０．００５〜２０μｍの範囲にあり、好ましくは０．０１〜１０μｍの範囲である。
【００２５】
［画像記録層］
画像記録層には、レーザー光により、文字、図形、絵柄など、ユーザーが所望する可視画像（可視情報）が記録される。可視画像としては、例えば、ディスクのタイトル、内容情報、内容のサムネール、関連した絵柄、デザイン的な絵柄、著作権情報、記録日時、記録方法、記録フォーマット、バーコード等が挙げられる。
【００２６】
ここで、画像記録層に記録される可視画像とは、視覚的に認識可能な画像を意味し、文字（列）、絵柄、図形などあらゆる視認可能な情報を含む。また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００２７】
画像記録層は、レーザー光の照射により、文字、画像、絵柄などの画像情報を視認可能に記録できればよく、その構成材料としては、既述の情報記録層において説明する記録物質（色素や相変化記録材料）を好適に用いることができるが、視認性の観点からは、色素を含有する層であることが好ましい。
【００２８】
また、本発明の光ディスクにおいては、後述の情報記録層の構成成分（記録物質：色素又は相変化記録材料）と画像記録層の構成成分とを同じとしても異ならせてもよいが、情報記録層と画像記録層とでそれぞれ要求される特性が相違するため、構成成分は異ならせることが好ましい。具体的には、情報記録層の構成成分は、記録・再生特性に優れるものとし、画像記録層の構成成分は、記録される可視画像のコントラストが高くなるものとすることが好ましい。
【００２９】
特に、画像記録層の構成成分として色素を用いる場合には、記録画像のコントラスト向上との観点から、後述の色素の中でも特に、シアニン色素、フタロシアニン色素、アゾ色素、アゾ金属錯体、オキソノール色素や、ロイコ系染料を用いることが好ましい。また、情報記録層と画像記録層のうちのいずれか一方が相変化型で、他方が色素型としてもよい。この場合、情報記録層が相変化型で、画像記録層が色素型であることが好ましい。
【００３０】
画像記録層は、後述の色素を溶剤に溶解して塗布液を調製し、該塗布液を塗布することによって形成することができる。溶剤としては、後述の情報記録層の塗布液の調製に使用する溶剤と同じ溶剤を使用することができる。その他の添加剤、塗布方法などについても、後述の情報記録層と同様にして行うことができる。
【００３１】
画像記録層の層厚としては、０．０１〜５０μｍの範囲とすることが好ましく、０．０５〜５μｍの範囲とすることがより好ましく、０．０７〜０．５μｍの範囲とすることが更に好ましい。
【００３２】
［反射層］
反射層は、情報記録層における情報の再生時における反射率の向上を目的とし、また、
可視画像の視認性向上を目的として形成される。
【００３３】
反射層の材料である光反射性物質は、レーザー光に対する反射率が高い物質であることが好ましい。その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属、ステンレス鋼、半導体材料を挙げることができる。これらの物質は単独で用いてもよいし、或いは二種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。より好ましくは、Ａｕ、Ａｇ、Ａｌ或いはこれらの合金であり、更に好ましくは、Ａｇ、Ａｌ或いはそれらの合金であり、最も好ましくは、Ａｇ合金（Ａｇ−Ｎｄ−Ｃｕ、Ａｇ−Ｐｄ−Ｃｕ、Ａｇ−Ｉｎ−Ｃｕ、Ａｇ−Ｂｉ−Ｎｄ）である。
【００３４】
反射層は、情報記録層や画像記録層上に、例えば、上記光反射性物質を蒸着、スパッタリング又はイオンプレーティングすることにより形成することができる。反射層の層厚は、一般的には１０〜３００ｎｍの範囲にあり、５０〜１５０ｎｍの範囲にあることが好ましい。
【００３５】
［情報記録層］
情報記録層は、デジタル情報などの符号情報（コード化情報）が記録される層であり、色素型（追記型）、相変化型等が挙げられ、特に制限はないが、色素型であることが好ましい。
【００３６】
色素型の情報記録層に含有される色素の具体例としては、シアニン色素、オキソノール色素、金属錯体系色素、アゾ色素、フタロシアニン色素等が挙げられる。
【００３７】
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素が好適に用いられる。
【００３８】
更に、色素型の情報記録層には、トリアゾール化合物、トリアジン化合物、シアニン化合物、メロシアニン化合物、アミノブタジエン化合物、フタロシアニン化合物、桂皮酸化合物、ビオロゲン化合物、アゾ化合物、オキソノールベンゾオキサゾール化合物、ベンゾトリアゾール化合物等の有機化合物も好適に用いられる。これらの化合物の中では、シアニン化合物、アミノブタジエン化合物、ベンゾトリアゾール化合物、フタロシアニン化合物、オキソノール化合物が特に好ましい。
【００３９】
色素型の情報記録層の形成は、蒸着、スパッタリング、ＣＶＤ、又は溶剤塗布等の方法によって行うことができるが、溶剤塗布が好ましい。
【００４０】
溶剤塗布を用いた場合、色素型の情報記録層は、色素等の記録物質を、クエンチャー、結合剤などと共に溶剤に溶解して塗布液を調製し、次いで、この塗布液を基板上に塗布して塗膜を形成した後、乾燥することにより形成される。塗布液中の記録物質（色素）の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００４１】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
【００４２】
上記溶剤は使用する色素の溶解性を考慮して単独で、或いは二種以上を組み合わせて使用することができる。塗布液中には更に酸化防止剤、ＵＶ吸収剤、可塑剤、潤滑剤など各種の添加剤を目的に応じて添加してもよい。
【００４３】
結合剤を使用する場合、その例としては、ゼラチン、セルロース誘導体、デキストラン、ロジン、ゴムなどの天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
【００４４】
色素型の情報記録層の材料として結合剤を併用する場合、結合剤の使用量は、一般に色素の質量の０．０１倍量〜５０倍量の範囲にあり、好ましくは０．１倍量〜５倍量の範囲にある。
【００４５】
前記溶剤塗布の塗布方法としては、スプレー法、スピンコート法、ディップ法、ロールコート法、ブレードコート法、ドクターロール法、スクリーン印刷法などを挙げることができる。
【００４６】
色素型の情報記録層の層厚は、一般に１０〜５００ｎｍの範囲にあり、好ましくは１５〜３００ｎｍの範囲にあり、より好ましくは２０〜１５０ｎｍの範囲にある。なお、色素型の情報記録層は単層で構成されていても、重層で構成されていてもよい。
【００４７】
色素型の情報記録層には、その耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００４８】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００４９】
また、相変化型の情報記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金等が挙げられる。中でも、多数回の書き換えが可能であることから、Ｇｅ−Ｓｂ−Ｔｅ合金、Ａｇ−Ｉｎ−Ｓｂ−Ｔｅ合金が好ましい。
【００５０】
相変化型の情報記録層の層厚としては、１０〜５０ｎｍとすることが好ましく、１５〜３０ｎｍとすることがより好ましい。このような相変化型の情報記録層は、スパッタ法、真空蒸着法などの気相薄膜堆積法等によって形成することができる。
【００５１】
［バリア層］
バリア層は、情報記録層中の色素の劣化を防止することを主たる目的とし、更に、画像記録層の保存性を高めるために設けられることが好ましい。
【００５２】
バリア層に用いられる材料としては、画像記録層に対し画像を記録するためのレーザー光を透過する材料であり、上記の機能を発現し得るものであれば、特に、制限されるものではないが、例えば、ガスや水分の透過性の低い材料であり、誘電体であることが好ましい。ここで、バリア層は、画像記録層に対し画像を記録するためのレーザー光に対して、透過率８０％以上であることが好ましく、より好ましくは透過率９０％以上であり、更に好ましくは透過率９５％以上である。
【００５３】
バリア層に用いられる材料として、具体的には、Ｚｎ、Ｓｉ、Ｔｉ、Ｔｅ、Ｓｎ、Ｍｏ、Ｇｅ等の窒化物、酸化物、炭化物、硫化物からなる材料が好ましく、ＺｎＳ、ＭｏＯ2、ＧｅＯ2、ＴｅＯ、ＳｉＯ2、ＴｉＯ2、ＺｕＯ、ＺｎＳ−ＳｉＯ2、ＳｎＯ2、ＺｎＯ−Ｇａ2Ｏ3が好ましく、ＺｎＳ−ＳｉＯ2、ＳｎＯ2、ＺｎＯ−Ｇａ2Ｏ3がより好ましい。
【００５４】
バリア層は、真空蒸着、ＤＣスパッタリング、ＲＦスパッタリング、イオンプレーティングなどの真空成膜法により記録層上に形成することができる。なお、これらの真空成膜法における成膜条件は、成膜材料、所望される膜厚や膜密度等に合わせて、適宜、調整することができる。バリア層の厚さは、１〜２００ｎｍの範囲であることが好ましく、２〜１００ｎｍの範囲であることがより好ましく、３〜７０ｎｍの範囲であることが更に好ましい。
【００５５】
［保護層］
保護層は、情報記録層及び／又は画像記録層を物理的及び化学的に保護する目的で設けられる任意の層である。
【００５６】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００５７】
熱可塑性樹脂、熱硬化性樹脂を用いて保護層を形成する場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に、帯電防止剤、酸化防止剤、ＵＶ吸収剤等の各種添加剤を目的に応じて添加してもよい。保護層の層さは、一般には、０．１μｍ〜２０μｍの範囲にある。
【００５８】
［接着層］
本発明の光ディスクにおける接着層は、図１の例では、積層体同士を貼りあわせたり、情報記録層上に透明シートを貼りあわせる際の貼り合わせ面に形成される。
【００５９】
接着剤を接着層として使用する場合、例えば、ＵＶ硬化樹脂、ＥＢ硬化樹脂、熱硬化樹脂等を使用することが好ましく、特に、ＵＶ硬化樹脂を使用することが好ましい。また、光ディスクの反りを防止するため、接着層を構成するＵＶ硬化樹脂は硬化収縮率の小さいものが好ましい。このようなＵＶ硬化樹脂としては、例えば、大日本インキ化学工業（株）社製の「ＳＤ−６４０」等を挙げることができる。
【００６０】
これらの接着剤は、ロールコート、スピンコート、スクリーン印刷等の方法により、少なくとも一方の貼り合わせ面に塗布される。そして、この接着剤が硬化することで接着層が形成される。形成された接着層の厚さは、接着強度やレベリング効果発現の観点から、１０〜１００μｍの範囲とすることが好ましく、２０〜６０μｍの範囲とすることがより好ましい。
【００６１】
また、上記接着剤の代わりに粘着剤を接着層として、透明シートに粘着剤が付与されたものを使用してもよい。当該粘着剤としては、アクリル系、ゴム系、シリコン系の粘着剤を使用することができるが、透明性、耐久性の観点から、アクリル系の粘着剤が好ましい。
【００６２】
かかるアクリル系の粘着剤としては、２−エチルヘキシルアクリレート、ｎ−ブチルアクリレートなどを主成分とし、凝集力を向上させるために、短鎖のアルキルアクリレートやメタクリレート、例えば、メチルアクリレート、エチルアクリレート、メチルメタクリレートと、架橋剤との架橋点となりうるアクリル酸、メタクリル酸、アクリルアミド誘導体、マレイン酸、ヒドロキシルエチルアクリレート、グリシジルアクリレートなどと、を共重合したものを用いることが好ましい。主成分と、短鎖成分と、架橋点を付加するための成分と、の混合比率、種類を、適宜、調節することにより、ガラス転移温度（Ｔｇ）や架橋密度を変えることができる。
【００６３】
上記粘着剤と併用される架橋剤としては、例えば、イソシアネート系架橋剤が挙げられる。かかるイソシアネート系架橋剤としては、トリレンジイソシアネート、４，４’−ジフェニルメタンジイソシアネート、ヘキサメチレンジイソシアネート、キシリレンジイソシアネート、ナフチレン−１，５−ジイソシアネート、ｏ−トルイジンイソシアネート、イソホロンジイソシアネート、トリフェニルメタントリイソシアネート等のイソシアネート類、また、これらのイソシアネート類とポリアルコールとの生成物、また、イソシアネート類の縮合によって生成したポリイソシアネート類を使用することができる。これらのイソシアネート類の市販されている商品としては、日本ポリウレタン社製のコロネートＬ、コロネートＨＬ、コロネート２０３０、コロネート２０３１、ミリオネートＭＲ、ミリオネートＨＴＬ；武田薬品社製のタケネートＤ−１０２、タケネートＤ−１１０Ｎ、タケネートＤ−２００、タケネートＤ−２０２；住友バイエル社製のデスモジュールＬ、デスモジュールＩＬ、デスモジュールＮ、デスモジュールＨＬ；等を挙げることができる。
【００６４】
［カバー層］
カバー層は、光ディスクの内部を物理的及び化学的に保護する意義がある。当該カバー層は、レーザー光を情報記録層や画像記録層に照射するため透明となっている。より具体的には、レーザー光及び反射光のいずれに対しても、透過率８０％以上であることが好ましく、より好ましくは透過率９０％以上であり、更に好ましくは透過率９５％以上である。
【００６５】
カバー層としての透明シート（シート）としては、具体的には、ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；三酢酸セルロース等を使用することが好ましく、中でも、ポリカーボネート又は三酢酸セルロースを使用することがより好ましい。そして、三酢酸セルロース（富士写真フイルム（株）社製フジタック）を使用することがさらに好ましい。
【００６６】
透明シートの厚さは、画像記録層に対して画像を記録するためのレーザー光やＮＡにより、適宜、選択されるが、本発明においては、１０〜６００μｍの範囲内であることが好ましく、３０〜２００μｍの範囲内であることがより好ましく、５０〜１１０μｍの範囲内であることが更に好ましい。
【００６７】
接着剤を接着層として用いる場合、例えば、「バリア層等の貼り合わせ面に、接着剤を所定量塗布し、その上に、透明シートを載置した後」、又は、「透明シート上に接着剤を所定量塗布し、その塗布面をバリア層等の貼り合わせ面に貼り合わせた後」、スピンコートにより接着剤を、貼り合わせ面と透明シートとの間に均一になるようにひろげ、接着剤に対応した硬化手段（例えば、紫外線の照射）を用いて、硬化させることで透明シートからなるカバー層が形成される。接着剤が紫外線硬化樹脂である場合には、紫外線を照射して硬化させて貼り合わせることができる。
【００６８】
ここで、塗布する接着剤としては、上述の硬化樹脂をそのまま用いることもできるし、上述の硬化樹脂をメチルエチルケトン、酢酸エチル等の適当な溶剤に溶解して調製された塗布液を用いることもできる。
【００６９】
また、粘着剤を接着層として用いる場合、例えば、バリア層の貼り合わせ面上に、粘着剤を所定量、均一に塗布し、その上に、透明シートを載置した後、硬化させるか、予め、透明シートの片面に、粘着剤を所定量、均一に塗布して粘着剤塗膜を形成しておき、該塗膜を被貼り合わせ面に、真空密着方式やゴムローラー等により押圧して貼り合わせ、その後、硬化させることで、カバー層が形成される。なお、透明シートに、予め粘着剤が設けられた粘着フィルムを用いてもよい。
【００７０】
カバー層のその他の態様としては、透明な硬化性樹脂層を挙げることができる。この透明な硬化性樹脂層の材料としては、上記接着層に用いられる接着剤として好適な、ＵＶ硬化樹脂、ＥＢ硬化樹脂、熱硬化樹脂を用いることができ、特に、ＵＶ硬化樹脂を使用することが好ましい。また、光ディスクの反りをより効果的に防止するため、接着層を構成するＵＶ硬化樹脂は硬化収縮率の小さいものが好ましい。このようなＵＶ硬化樹脂としては、例えば、大日本インキ化学工業（株）社製の「ＳＤ−６４０」等のＵＶ硬化樹脂を挙げることができる。
【００７１】
この場合のカバー層の厚さは、光ディスクの層構成に応じて決定すればよいが、光ディスク内部の保護能と、透明性の観点から、１０〜６００μｍの範囲であることが好ましく、３０〜２００μｍの範囲であることがより好ましく、５０〜１１０μｍの範囲であることが更に好ましい。
【００７２】
［ハードコート層］
本発明におけるカバー層の光入射面には、光ディスクの製造時や使用時に、その光入射面が傷つくことを防止するためのハードコート層が設けられていてもよい。ハードコート層の材質としては、放射線硬化樹脂であることが好ましい。例えば、アクリル酸エステル類、メタクリル酸エステル類、メタクリル酸アミド類、アリル化合物、ビニルエーテル類、ビニルエステル類等が挙げられる。ハードコート層の厚さは、１〜２０μｍであることが好ましく、３〜１０μｍであることがより好ましい。ハードコート層は、放射線硬化樹脂を含有する塗布液を調製し、これをカバー層上に塗布し、放射線（電子線もしくは紫外線）を照射して硬化させることで形成することができる。
【００７３】
（光記録方法）
本発明の光記録方法は、少なくとも、画像記録層および情報記録層を有する光ディスクに対し、当該光ディスクの一方の面側から情報記録用のレーザー光を照射して情報を記録し、他方の面側から画像記録用のレーザー光を照射して画像（可視画像）を記録するものである。また、情報記録用のレーザー光の波長を画像記録用のレーザー光の波長よりも小さくするものである。
【００７４】
本発明の光記録方法における画像記録層への画像の記録、及び情報記録層への光情報の記録は、両層への記録機能を有する１つの光ディスクドライブ（記録装置）で行うことができる。このように１つの光ディスクドライブを使用する場合、画像記録層及び情報記録層のいずれか一方の層への記録を行った後、裏返して他方の層に記録を行うことができる。画像記録層用ピックアップと情報記録層用ピックアップとが、ディスクの両面に配置された構成の光ディスクドライブでは、ディスクの裏返し操作を行うことなく、画像記録と情報記録とが同時、または個別に行える。画像記録層への可視画像の記録をする機能を有する光ディスクドライブとしては、例えば、特開２００３−２０３３４８号公報、特開２００３−２４２７５０号公報等に記載されている。
【００７５】
情報記録層に光情報を記録する、かつ、画像記録層に可視画像を記録する記録装置は、少なくとも、レーザー光を射出するレーザーピックアップと、光ディスクを回転させる回転機構と、を有する。なお、ピックアップに使用される対物レンズやレーザーは、従来公知のものを、画像の記録を行う光ディスクに合わせて使用することができる。
【００７６】
本発明の光記録方法に適用される光ディスクは、本発明の光ディスクだけでなく、既述のように、画像記録層および情報記録層を有する光ディスクであって、光ディスクの一方の面側から情報記録用のレーザー光を照射して情報を記録し、他方の面側から画像記録用のレーザー光を照射して画像を記録する構成の光ディスクであればよい。
【００７７】
具体的には、本発明の光ディスクのほかに、下記（Ｉ）〜（III）のような構成の光ディスクにも適用できる。
【００７８】
（I）基板の一方の面側に、反射層、情報記録層、バリア層、接着層、第１のカバー層としての透明シートが形成されており、また、基板の他方の面側に、反射層、画像記録層、バリア層、接着層、第２のカバー層としての透明シートが形成されている構成である。
【００７９】
（II）基板上に、画像記録層、反射層、情報記録層、バリア層、接着層、カバー層としての透明シートが形成されている構成である。
【００８０】
（III）基板１０上に、画像記録層、反射層、接着層、反射層、情報記録層、カバー層としての透明シートが形成されている構成である。
【００８１】
（１）可視画像の記録方法：
記録装置を用いて画像記録層への可視画像の記録する方法について説明する。まず、レーザーピックアップを、回転機構により回転している光ディスクの画像記録層にフォーカシングさせた後、形成されたトラッキング用の溝にトラッキングさせて、光ディスクの面に沿って相対移動させ、該相対移動に同期してレーザー光（例えば、６６０ｎｍ）を、画像形成しようとする文字、絵等の画像データに応じて変調して画像記録層に向けて第２のカバー層側から照射して可視画像を記録する。このような構成は、例えば、特開２００２−２０３３２１号公報等に記載されている。
【００８２】
カバー層側から照射するレーザー光（情報記録用のレーザー光）の波長は、第１の基板側から照射されるレーザー光（画像記録用のレーザー光）の波長より小さいものとする。そして、画像記録用のレーザー光の波長は、６００〜７００ｎｍとすることが好ましく、６５０〜６７０ｎｍとすることがより好ましい。また、レーザピックアップのＮＡは、０．６０〜０．６８とすることが好ましく、０．６２〜０．６７とすることがより好ましい。
【００８３】
なお、画像記録層への可視画像の記録時には、必ずしもトラッキングを必要とするわけではなく、その場合は、例えば、ステッピングモータ等の制御を行うことで、所望の画像データに応じたレーザー照射を行い、可視画像を記録する方法が用いられる。
【００８４】
（２）情報記録方法：
次いで、記録装置を用いた情報記録層への情報（デジタル情報）の記録について説明する。情報記録層が色素型の場合、まず、未記録の前述の光ディスクを、回転機構により所定の記録線速度にて回転させながら、第１のカバー層側より、レーザーピックアップからレーザー光（４００〜４３０ｎｍ（好ましくは、４０２〜４３０ｎｍ）のレーザ光）を照射する。この照射光により、情報記録層の色素がその光を吸収して局所的に温度上昇し、所望のピットが生成して、その領域の光学特性が変わることにより情報が記録される。なお、情報記録層に記録された情報の再生は、回転させた状態の光ディスクの情報記録層に向けてレーザーピックアップからレーザー光を照射して行う。
【００８５】
ここで、４００〜４３０ｎｍの発振波長を有するレーザ光源としては、例えば、４００〜４１５ｎｍの範囲の発振波長を有する青紫色半導体レーザ、中心発振波長約４３０ｎｍの青紫色ＳＨＧレーザ等を挙げることができる。また、記録密度を高めるために、ピックアップに使用される対物レンズの開口率（ＮＡ）は０．７〜０．９が好ましく、０．８２〜０．８８がより好ましい。
【００８６】
次に、情報記録層が相変化型の場合について説明する。相変化型の場合は、情報記録層は前述の材質から構成され、レーザー光の照射によって結晶相と非晶相との相変化を繰り返すことができる。情報記録時は、集中したレーザー光パルスを短時間照射し、相変化型情報記録層を部分的に溶融する。溶融した部分は熱拡散により急冷され、固化し、非晶状態の記録マークが形成される。また、消去時には、記録マーク部分にレーザー光を照射し、情報記録層の融点以下、結晶化温度以上の温度に加熱し、かつ、除冷することによって、非晶状態の記録マークを結晶化し、もとの未記録状態に戻す。
【実施例】
【００８７】
本発明を以下に示す実施例により具体的に説明するが、本発明はこれらに限定されるものではない。
【００８８】
〔実施例１〕
（光ディスクの製造）
厚さ０．６ｍｍ、直径１２０ｍｍの射出成形ポリカーボネート樹脂（帝人化成社製ポリカーボネート、商品名：パンライトＡＤ５５０３）からなる基板（第１の基板）を用意した。
【００８９】
オキソノール色素であるＵＸＤ２とＴＸＤ１と（いずれも富士写真フイルム（株）社製）を、質量比（ＵＸＤ２：ＴＸＤ１）１：２の割合で混合し、２，２，３，３−テトラフルオロプロパノール中に１５ｇ/Ｌの濃度で溶解させた塗布液を、スピンコート法により塗布し、８０℃のクリーンオーブン中で３０分間熱処理して、基板のグルーブが形成された面に画像記録層（厚み：１００ｎｍ）を形成した。
【００９０】
形成した画像記録層上に、Ａｇをスパッタリングして、厚さ１００ｎｍの反射層を形成し、第１の積層体を作製した。
【００９１】
厚さ０．５ｍｍ、直径１２０ｍｍで、スパイラル状のグルーブ（幅：１２０ｎｍ、トラックピッチ：３２０ｎｍ）を有する射出成形ポリカーボネート樹脂（帝人化成社製ポリカーボネート、商品名：パンライトＡＤ５５０３）からなる基板（第２の基板）を用意した。
【００９２】
第２の基板のグルーブが形成された面に、Ａｇをスパッタリングして、厚さ１００ｎｍの反射層を形成した。
【００９３】
フタロシアニン系有機化合物である色素Ａ（オラゾールブルーＧＮ：チバスペシャリティケミカル社製  極大吸収：３４０ｎｍ、６４０ｎｍ）１２ｇを、１リットルの２，２，３，３−テトラフルオロプロパノールに混ぜて２時間超音波処理を行って溶解し、記録層形成用の塗布液を調製した。この塗布液を用いて、スピンコート法で上記反射層上に厚さ５０ｎｍの情報記録層を形成した。
【００９４】
情報記録層を形成した後、８０℃のクリーンオーブン中で１時間加熱処理した。加熱処理後、真空成膜法によりＺｎＯ：７質量部、Ｇａ2Ｏ3：３質量部からなるターゲットを用いて、情報記録層上に５ｎｍの厚みのバリア層を形成し、第２の積層体を作製した。
【００９５】
バリア層上に、粘着剤が塗布された厚み８０μｍの三酢酸セルロースフィルム（富士写真フイルム（株）社製フジタック、厚み８０μｍ）を貼り合わせて、カバー層を形成した。なお、貼り合わせた後の粘着剤からなる接着層の厚さは２０μｍであった。
【００９６】
第１の積層体の反射層上に、接着剤（ＳＤ６８３０（大日本インキ製）を塗布し、この塗布面に第２の積層体の第２の基板を載置し、紫外線を照射して貼り合せて、光ディスクを作製した。なお、第１の積層体と第２の積層体との間にある接着剤からなる接着層の厚みは、３５μｍであった。
【００９７】
（可視画像の形成）
作製した光ディスクのカバー層側から、ＮＡ＝０．８５で波長４０５ｎｍのレーザー光を照射して、情報を記録した。その後、ディスクを裏面にし、第１の基板側から、ＮＡ＝０．６５で波長６６０ｎｍのレーザー光を照射して、可視画像を記録した。情報の記録および可視画像の形成には、パルステック工業社製のＤＤＵ１０００を使用した。形成された可視画像の視認性は非常に良好であり、記録された情報の再生も問題なく行うことができた。
【図面の簡単な説明】
【００９８】
【図１】本発明の光ディスクの構成例を示す概略要部模式図である。
【符号の説明】
【００９９】
１０・・・第１の基板
２０・・・画像記録層
３０Ａ，Ｂ・・・反射層
４０Ａ，Ｂ・・・接着層
５０・・・第２の基板
６０・・・情報記録層
７０・・・（透明）シート
８０・・・ハードコート層
１００・・・光ディスク
【図１】
2006260730.tif 000003